(57)【特許請求の範囲】
【請求項１】
溶接部表面の温度とひずみを測定し、
母材及びワイヤの材料成分と、製品と開先形状，入熱条件および拘束条件を含む溶接プロセス条件と、測定した前記溶接部表面の温度及びひずみとに基づき、溶接部の凝固割れを解析し、
前記解析により凝固割れ発生が予測されたときに、前記入熱条件または前記拘束条件を変えた場合の溶接部の凝固割れを解析することにより、凝固割れを低減または防止できる入熱条件または拘束条件を逆解析し、
前記逆解析により見出した前記凝固割れを低減または防止できる入熱条件または拘束条件に基づき、溶接の入熱または母材へのひずみ負荷を制御して溶接を行い、
前記溶接部の凝固割れの解析は、溶接伝熱解析、材料組織/偏析解析、変形/応力解析、液相流れ解析、微細き裂解析、凝固割れ感受性評価を含み、
前記溶接伝熱解析では、母材およびワイヤの材料物性値、前記溶接プロセス条件、前記測定した溶接部表面の温度情報を境界条件として溶接伝熱解析を実施することにより溶接金内部の温度、冷却速度、温度勾配を得るようにし、
前記材料組織/偏析解析では、前記溶接伝熱解析で得られた温度、冷却速度、温度勾配をもとに凝固組織、偏析および相変態の解析を行って、偏析による最終凝固完了温度やミクロ偏析部の形状を得るようにし、
前記変形/応力解析では、前記溶接伝熱解析で得られた温度、前記材料組織/偏析解析で解析した相変態の情報、前記測定したひずみを境界条件として、熱粘弾塑性解析によって、溶接部内部における変形および応力分布を得るようにし、
前記液相流れ解析では、前記溶接伝熱解析で得られた温度および前記材料組織/偏析解析で得られたミクロ偏析部の形状をもとに凝固組織間に流れる液相の挙動を解析し、
前記微細き裂解析では、前記材料組織/偏析解析で得られた偏析による最終凝固温度およびミクロ偏析部の形状と、前記変形/応力解析で得られた変形/応力と、前記液相流れ解析で得られた液相流れ挙動を用いて、固相と液相界面の微細き裂解析を行ってき裂進展を予測することで凝固割れの発生確率を計算し、
前記凝固割れ感受性評価では、前記微細き裂解析で得られた凝固割れ発生確率に基づいて凝固割れ発生を予測するようにしたことを特徴とすることを特徴とする溶接方法。
【請求項２】
溶接トーチと、ワイヤ供給装置と、前記溶接トーチの入熱量およびトーチ送り速度を制御する溶接入熱制御装置と、溶接部表面の温度とひずみを測定する測定装置と、前記測定装置で測定した温度とひずみと溶接プロセス条件に基づき溶接部内部の凝固割れを解析する凝固割れ解析システムとを備え、
前記凝固割れ解析システムは、母材及びワイヤの材料成分と、前記溶接プロセス条件としての製品と開先形状，入熱条件および拘束条件と、前記測定装置で測定した温度及びひずみとに基づき、前記溶接部内部の凝固割れを解析し、前記解析により凝固割れ発生が予測されたときに、前記入熱条件を変えた場合の溶接部の凝固割れを解析することにより、凝固割れを低減または防止できる入熱条件を逆解析し、前記逆解析により見出した前記凝固割れを低減または防止できる入熱条件を前記溶接入熱制御装置へ出力し、
前記母材へのひずみ負荷量を与えるひずみ拘束装置と、前記ひずみ拘束装置が母材に与えるひずみ負荷量を制御する溶接ひずみ制御装置を備え、
前記凝固割れ解析システムは、前記解析により凝固割れ発生が予測されたときに、前記入熱条件および/または前記ひずみ拘束装置による拘束条件を変えた場合の溶接部の凝固割れを解析することにより、
凝固割れを低減または防止できる入熱条件および/または拘束条件を逆解析し、前記逆解析により見出した前記凝固割れを低減または防止できる入熱条件および/または拘束条件を前記溶接入熱制御装置および/または前記溶接ひずみ制御装置へ出力することを特徴とする溶接システム。
【請求項３】
請求項２に記載の溶接システムにおいて、
前記ひずみ拘束装置は、溶接金属部の板幅方向の両側に設けられた縦ひずみ拘束冶具と、母材の板幅方向の端部に設けられた横ひずみ拘束冶具を有することを特徴とする溶接システム。
【請求項４】
請求項３に記載の溶接システムにおいて、
前記凝固割れ解析システムは、材料物性値解析部、溶接熱源モデル、溶接伝熱解析部、材料組織/偏析解析部、変形/応力解析部、液相流れ解析部、微細き裂解析部、凝固割れ感受性評価部、凝固割れ防止解析部を備え、
前記溶接伝熱解析部では、母材およびワイヤの材料物性値、前記溶接プロセス条件としての製品や開先形状のデータ、熱源の種類や出力および送り速度の入熱条件、母材の拘束条件、前記測定装置で測定した溶接部表面の温度情報を境界条件として溶接伝熱解析を実施することにより溶接金内部の温度、冷却速度、温度勾配を得るようにし、
前記材料組織/偏析解析部では、前記溶接伝熱解析部で得られた温度、冷却速度、温度勾配をもとに凝固組織、偏析および相変態の解析を行って、偏析による最終凝固完了温度やミクロ偏析部の形状を得るようにし、
前記変形/応力解析部では、前記溶接伝熱解析部で得られた温度、前記材料組織/偏析解析部で解析した相変態の情報、前記測定装置で測定したひずみを境界条件として、熱粘弾塑性解析によって、溶接部内部における変形および応力分布を得るようにし、
前記液相流れ解析部では、前記溶接伝熱解析部で得られた温度および前記材料組織/偏析解析部で得られたミクロ偏析部の形状をもとに凝固組織間に流れる液相の挙動を解析し、
前記微細き裂解析部では、前記材料組織/偏析解析部で得られた偏析による最終凝固温度およびミクロ偏析部の形状と、前記変形/応力解析部で得られた変形/応力と、前記液相流れ解析部で得られた液相流れ挙動を用いて、固相と液相界面の微細き裂解析を行って凝固割れ感受性を算出し、
固相と液相界面の微細き裂解析を行ってき裂進展を予測することで凝固割れの発生確率を計算し、
前記凝固割れ感受性評価部では、前記微細き裂解析で得られた凝固割れ発生確率に基づいて凝固割れ発生を予測するようにし、
凝固割れ防止解析部では、前記凝固割れ感受性評価部で、凝固割れが発生すると判断された場合、入熱条件および/または拘束条件を変えた場合の凝固割れ解析を実施し、凝固割れを低減または防止できる入熱条件または拘束条件を見出す逆解析を行うようにしたことを特徴とする溶接システム。
【請求項５】
溶接部表面の温度とひずみを測定する測定装置と、前記測定装置で測定した温度とひずみと溶接プロセス条件に基づき溶接部内部の凝固割れを解析する凝固割れ解析システムとを備え、
前記凝固割れ解析システムは、溶接伝熱解析部、材料組織/偏析解析部、変形/応力解析部、液相流れ解析部、微細き裂解析部、凝固割れ感受性評価部を備え、
前記溶接伝熱解析部では、母材およびワイヤの材料物性値、前記溶接プロセス条件としての製品や開先形状のデータ、熱源の種類や出力および送り速度の入熱条件、母材の拘束条件、前記測定装置で測定した溶接部表面の温度情報を境界条件として溶接伝熱解析を実施することにより溶接金内部の温度、冷却速度、温度勾配を得るようにし、
前記材料組織/偏析解析部では、前記溶接伝熱解析部で得られた温度、冷却速度、温度勾配をもとに凝固組織、偏析および相変態の解析を行って、偏析による最終凝固完了温度やミクロ偏析部の形状を得るようにし、
前記変形/応力解析部では、前記溶接伝熱解析部で得られた温度、前記材料組織/偏析解析部で解析した相変態の情報、前記測定装置で測定したひずみを境界条件として、熱粘弾塑性解析によって、溶接部内部における変形および応力分布を得るようにし、
前記液相流れ解析部では、前記溶接伝熱解析部で得られた温度および前記材料組織/偏析解析部で得られたミクロ偏析部の形状をもとに凝固組織間に流れる液相の挙動を解析し、
前記微細き裂解析部では、前記材料組織/偏析解析部で得られた偏析による最終凝固温度およびミクロ偏析部の形状と、前記変形/応力解析部で得られた変形/応力と、前記液相流れ解析部で得られた液相流れ挙動を用いて、固相と液相界面の微細き裂解析を行ってき裂進展を予測することで凝固割れの発生確率を計算し、
前記凝固割れ感受性評価部では、前記微細き裂解析部で得られた凝固割れ発生確率に基づいて凝固割れ発生を予測するようにした特徴とする溶接凝固割れモニタリングシステム。
【発明の詳細な説明】
【技術分野】
【０００１】
本発明は、溶接凝固割れを防止しながら溶接を行う溶接方法と溶接システム及び溶接凝固割れモニタリングシステムに関する。
【背景技術】
【０００２】
例えば、火力プラントや原子力プラント、鉄道車両等の製造工程においては溶接が含まれる。火力プラントや原子力プラント、鉄道車両を構成する材料には、炭素鋼、ステンレス鋼、アルミ合金、ニッケル基合金が用いられており、それらの材料で構成された部材を接合する場合には、アークもしくはレーザを熱源とし、材料を溶融および凝固させることで接合する溶融溶接法が用いられている。【０００３】
溶融溶接の場合、溶接欠陥の一つとして溶接金属部に発生する凝固割れがある。溶接部の信頼性向上にとって溶接時の凝固割れの低減および防止を図ることが不可欠である。【０００４】
例えば、特許文献１には、適切な溶接状態が得られるときの溶接部の温度を標準温度として設定しておき、赤外線センサにより溶接部の温度をリアルタイムで検出して溶接部の温度が標準温度と一致するようにレーザ発生器の出力をフィードバック制御することにより、面倒な試行錯誤を要する条件出し作業を行わなくても、簡単な操作によって最適の温度条件で溶接作業を行う溶接温度制御方法が提案されている。【０００５】
また、特許文献２には、溶接にともなう材料の凝固直後からのひずみ挙動とそれに付随しての高温割れや相変態の情報をその場で取得し、材料の溶接性の評価と信頼性の向上を図るために、溶接部の溶融・凝固の過程を経る箇所もしくは熱的にその影響を受ける近傍箇所にレーザービームを照射し、スペックル・パターンの変化によりひずみ量を動的に測定する方法が提案されている。
【先行技術文献】
【特許文献】
【０００６】
【特許文献１】特開２０００−２１８３８３号公報
【特許文献２】特開２０００−３９３０８号公報
【発明の概要】
【発明が解決しようとする課題】
【０００７】
特許文献１に記載された方法では、適切な溶接作業を行うことのできる標準温度の下限値と上限値の値がワークの形状や大きさ等に関わりなくワークの材質によって決まることが多いという観点のもと溶接温度を制御している。しかしながら、最近の溶接工程においては、材料の多様化や製品形状の複雑化の潮流が強く、これらの場合、標準温度に基づいた溶接温度の制御では不十分な場合が想定される。このため、溶接工程の度に溶接時の凝固割れを低減および防止するような施工方法に関する検討が必要となる。この溶接時の凝固割れを低減および防止するような施工方法に関する検討にはコストと時間がかかる。【０００８】
また、特許文献２に記載された方法では、ひずみを動的に検出することにより、ひずみ量の時間変化としてのひずみ変化曲線上に現れる不連続部などを判定して溶接部の高温割れなどを検出している。しかしながら、特許文献２では、溶接性の評価（溶接製品の品質管理）を行うものであり、実際の溶接工程において、測定結果に基づき高温割れを低減することは考慮されていない。【０００９】
本発明の目的は、材料や製品形状が変化する度に溶融溶接時の凝固割れを低減または防止するような施工方法に関する事前検討を本来的に必要とすることなく、溶接工程時に溶接凝固割れを低減または防止して溶接を行うことが可能な溶接方法、溶接システム及び溶接凝固割れモニタリングシステムを提供することにある。
【課題を解決するための手段】
【００１０】
本発明は、溶接工程において、溶接部表面の温度とひずみを測定し、母材及びワイヤの材料成分と、製品と開先形状，入熱条件および拘束条件を含む溶接プロセス条件と、測定した溶接部表面の温度及びひずみとに基づき、溶接部の凝固割れを解析し、解析により凝固割れ発生が予測されたときに、入熱条件または拘束条件を変えた場合の溶接部の凝固割れを解析することにより、凝固割れを低減または防止できる入熱条件または拘束条件を見出し、見出した入熱条件または拘束条件に基づき、溶接の入熱または母材へのひずみ負荷を制御することを特徴とする。
【発明の効果】
【００１１】
本発明によれば、材料や製品形状が変化する度に溶融溶接時の凝固割れを低減または防止するような施工方法に関する事前検討を必要とすることなく、任意の材料および任意の製品形状の溶接工程時に溶接凝固割れを低減または防止して溶接を行うことが可能となる。【００１２】
上記した以外の課題、構成及び効果は、以下の実施形態の説明により明らかにされる。
【図面の簡単な説明】
【００１３】
【図１】本発明の一実施例である溶接システムの概略図である。
【図２】本発明の一実施例である溶接システムの概略図である。
【図３】本発明の実施例に用いられる温度およびひずみを測定する装置構成の一例を示す図である。
【図４】溶融溶接時に発生しうる縦型の凝固割れを説明する図である。
【図５】溶融溶接時に発生しうる横型の凝固割れを説明する図である。
【図６】本発明の一実施例の溶接方法における溶接凝固割れ予測手法を説明する図である。
【図７】本発明の一実施例の溶接システムにおける溶接凝固割れ制御を説明する図である。
【図８】溶接凝固割れのメカニズムを説明する図である。
【発明を実施するための形態】
【００１４】
以下に本発明の実施例について図面を用いて説明する。
【００１５】
図１及び図２に基づき本発明の実施例の溶接システムの概略を説明する。
【００１６】
図１は溶接トーチ７およびワイヤ送給装置９を用いて母材１をアーク溶接する溶接システムである。溶接部の表面の温度およびひずみの状態をモニタリングするために高速温度ひずみ測定装置６が設置されている。高速温度ひずみ測定装置６は、高速度カメラ１３と高速度カメラ１３に取り付けられた温度計１２と高倍率レンズ１４を含む。高速温度ひずみ測定装置６で得られた温度およびひずみの測定値は、凝固割れ解析システム１０に取り込まれ、後述の凝固割れ解析に用いられる。凝固割れ解析システム１０は、凝固割れを解析するとともに凝固割れが予測された場合に凝固割れを低減または防止するような入熱条件を逆解析し溶接入熱制御装置１１に出力する。溶接入熱制御装置１１は、溶接トーチ７の入熱を制御する。また、凝固割れ解析システムの解析結果は、モニターディスプレイ１５に表示される。
【００１７】
図２も同様に溶接トーチ７およびワイヤ送給装置９を用いて母材１をアーク溶接する溶接システムである。図２に示す溶接システムでは、図１の構成に加えて、さらに、溶接金属部２の板幅方向の両側に縦ひずみ拘束冶具３と、母材１の板幅方向の端部に横ひずみ拘束冶具４が配置されている。縦ひずみ拘束冶具３と横ひずみ拘束冶具４は、母材１にひずみ負荷を与えるもので、溶接ひずみ制御装置８からの制御指令に基づき、ひずみの大きさやひずみ分布を調整できるように構成されている。凝固割れ解析システム１０は、凝固割れが予測された場合に凝固割れを低減または防止するようなひずみ負荷の条件を逆解析し溶接ひずみ制御装置８に出力する。なお、図２では、溶接金属部２および母材１の表面の温度およびひずみの状態をモニタリングする高速温度ひずみ測定装置６における高速度カメラ１３などの図示を省略している。
【００１８】
図１及び図２では、１層の片側溶接構造の場合を示しているが、多層および両側溶接の場合においても本発明は適用可能である。
【００１９】
高速温度ひずみ測定装置６は、図３に示すような、高速度カメラ１３および温度計（例えば、二色比法測定ユニット）１２と、高速度カメラ１３と高倍率レンズ１４が用いられている。温度計としては光ファイバ熱電対なども用いることができる。高倍率レンズ１４は倍率が例えば５００〜１０００倍程度のレンズが用いられる。温度計１２と高速度カメラ１３とで得られた情報は、高速温度ひずみ測定装置６で処理され、母材１および溶接金属部２の表面の温度（温度分布）を得ることができる。また、高倍率レンズ１４と高速度カメラ１３とで得られた情報は、高速温度ひずみ測定装置６で処理される。すなわち、高速温度ひずみ測定装置６において、溶接金属部２の表面デンドライト凹凸をマーキングとして表面デンドライト凹凸の空間的変位を高速に取得することで、母材１および溶接金属部２の表面のひずみ（ひずみ分布）を測定することができる。
【００２０】
従来は、施工方法や溶接条件を決定するために、事前検討において、上述のような溶接部の温度やひずみを測定することが行われている。しかし、溶接工程においてインプロセスで測定した溶接部の温度とひずみに基づき、その溶接工程において溶接の入熱や母材の拘束の条件を調整することは検討されていない。また、凝固割れの予測技術に関しては、任意の材料および任意の形状の溶融溶接時の凝固割れを低減するような最適な温度およびひずみを得るというアプローチさえも行なわれていない。
【００２１】
本発明においては、母材などの材料や製品形状が変化したときに、改めて、溶接条件を事前検討するという手法ではなく、溶接工程においてインプロセスで測定した溶接部の温度及びひずみと、溶接プロセス条件とに基づき、複数の解析技術を連携させて凝固割れ発生を予測し、この凝固割れ発生を低減または防止するように入熱またはひずみ負荷を調整するという、全く新しい発想に基づき溶接を行うようにしたものである。
【００２２】
ここで、溶接凝固割れとしては、図４に示す縦型凝固割れ３０や図５に示す横型凝固割れ４０が溶接金属部２の内部に生じる可能性がある。一方、高速温度ひずみ測定装置６による温度とひずみの測定は、母材１および溶接金属部２の表面に関してのみ可能であり、凝固割れが発生しうる母材１および溶接金属部２内部の情報に関しては、温度およびひずみ情報の取得は不可能である。
【００２３】
そこで、本発明では、溶接金属部および材料の表面の温度およびひずみの情報と、溶接プロセス条件とに基づき、内部の溶接凝固割れ予測を実施するようにしている。
【００２４】
先ず、凝固割れ発生のメカニズムについて説明する。凝固割れは、図８に示す液相から固相に至る凝固過程で発生すると考えられている。本発明では、この凝固割れ発生メカニズムを考慮して凝固割れの予測（解析）を行うようにしている。
（１）金属は高温状態において液相状態である。
（２−１）冷却過程において金属が液相から固相へ変態するとき、デンドライトと呼ばれる突起形状を形成しながら固相が成長する。
（２−２）液相から固相に変態すると、固相の密度が液相より大きいため凝固収縮が発生し、変形/応力が発生する。
（２−３）凝固収縮による変形が発生した箇所に対し、すき間を埋めるように液相が流れる。
（３−１）更に凝固が進むと偏析と呼ばれる材料成分中の不純物が液相に濃化する現象が生じ、液相の凝固完了温度を低下させる。このため、液相が固相とならずに部分的に残留液相として存在する。
（３−２）複雑な凝固組織形状を呈すると液相流れが困難となりキャビティが発生する。
（３−３）上記（３−２）の状態で、凝固収縮による大きな変形/応力が固相と残留液相間の界面エネルギー（接着力）を超えると、キャビティが微細なき裂となる。
（４）微細なき裂がさらに進展することでマクロに観察されるような凝固割れとなる。
【００２５】
本発明ではこのような凝固割れ発生メカニズムを考慮して、図６〜図７に示す凝固割れ解析を行うようにしている。
【００２６】
図６は凝固割れ予測手法のフローを示す図である。図７は凝固割れ解析システムの詳細と凝固割れ解析システムの解析に基づき溶接トーチの入熱と母材に与えるひずみ負荷の調整を行うシステム全体構成を示す。
【００２７】
凝固割れ解析システム１０は、材料物性値解析部２１、溶接熱源モデル２２、溶接伝熱解析部２３、材料組織/偏析解析部２４、変形/応力解析部２５、液相流れ解析部２６、微細き裂解析部２７、凝固割れ感受性評価部２８、凝固割れ防止解析部２９を有する。各解析部には、既存の解析ソフトなどが用いられる。
【００２８】
凝固割れ解析システム１０に、材料成分と溶接プロセス条件をオペレータが事前に入力し、また、溶接工程を実施の際に溶接金属部と母材の温度とひずみの情報を高速温度ひずみ測定装置６から入力する。
【００２９】
材料成分としては、母材１およびワイヤ送給装置９から送給される溶接ワイヤの材料成分をインプットする。
【００３０】
また、溶接プロセス条件としては、製品/開先形状、入熱条件、および縦ひずみ拘束冶具３および横ひずみ拘束冶具４による拘束を除く拘束条件など溶接プロセス条件をインプットする。入熱条件のインプットは、入熱量（電流、電圧）、トーチ送り速度などであり、既存の溶接熱源モデルを通して、アーク、レーザ、電子ビーム、通電、摩擦などの熱源を模擬することができる。
【００３１】
凝固割れ解析システム１０では、これらの入力情報に基づき、基本的には、各解析部において、図６に示すＡ１からＡ６に示す解析を連携して実施する。各解析それ自体は既存の解析ソフトが用いられるが、これらの各解析を連携して実施することに特徴を有する。
【００３２】
Ａ１の材料物性値解析では、母材およびワイヤの材料成分をインプットとして、熱および機械的物性値を算出し、Ａ２〜６の解析で使用する。材料物性値解析には、物性値計算ソフトウェア「JmatPro」（英国Sente Software社製）などが用いられる。材料物性データベース２０を利用して、凝固割れ解析情報に必要な物性値、たとえば密度、比熱、熱伝導率、潜熱、応力ひずみ曲線、ヤング率、ポアソン比、線膨張係数などを得ることができる。このＡ１の材料物性値解析は、凝固割れ解析システム１０に組み入れないで、別途求めておいて凝固割れ解析システムにインプットするようにしても良い。
【００３３】
Ａ２の伝熱解析では、溶接プロセス条件として、製品や開先形状のデータ、熱源の種類や出力および送り速度等の入熱条件、冶具拘束等の境界条件を用いて伝熱解析を行う。また、溶接部表面の温度を境界条件として伝熱解析を行う。具体的には、材料成分をインプットとして材料物性値解析で得られた物性値、入熱条件をインプットとして得られた溶接熱源モデル、製品/開先形状、拘束条件のインプットで得られた拘束冶具による抜熱、母材１および溶接金属部２間の希釈、高速温度ひずみ測定装置６で得られた表面の温度情報を境界条件とし、溶接伝熱解析を実施する。この伝熱解析により溶接金属部２内部の温度（温度分布）、冷却速度、温度勾配を得る。なお、この伝熱解析にも既存の解析ソフトが用いられる。
【００３４】
Ａ３の材料組織/偏析解析では、Ａ２の伝熱解析で得られた温度、冷却速度、温度勾配をもとに凝固組織、偏析および相変態の解析を行う。具体的には、溶接伝熱解析の結果および材料成分を用い、「MICRESS」(ドイツACCESS社製)などフェーズフィールド法や「Thermo-Calc」(スウェーデンThermo-Calc Software社製)など熱力学計算を用いた解析により、液相線温度や偏析による凝固完了温度、１次デンドライトアーム、２次デンドライトアーム、偏析による残留液相の領域幅の情報を得ることができる。なお、フェーズフィールド法は解析時間を多く必要とするため、インプロセスにおいて解析結果を制御に反映しやすくするためには、事前に温度勾配および冷却速度を変数とした液相線温度や偏析による凝固完了温度、１次デンドライトアーム、２次デンドライトアーム、偏析による残留液相の領域幅の情報データライブラリを準備しておき、それを用いるようにしても良い。
【００３５】
Ａ４の変形/応力解析では、Ａ２の伝熱解析で得られた温度（温度分布）およびＡ３の材料組織/偏析解析で得られた相変態の情報をもとに熱粘弾塑性法による固液共存状態から室温までの変形/応力の解析（図８の（２）および（３）に示す変形/応力の解析）を行う。また、溶接部表面のひずみを境界条件として変形／応力解析を行う。具体的には、伝熱解析で得られた温度分布、材料組織/偏析解析で得られた相変態の情報、高速温度ひずみ測定装置６で得られた溶接金属部および母材表面の固液共存領域におけるひずみ状態を境界条件とし、有限要素法を用いた熱粘弾塑性解析によって、溶接時の母材１および溶接金属部２の内部における変形および応力分布を得る。
【００３６】
Ａ５の液相流れ解析では、Ａ２の伝熱解析で得られた温度およびＡ３の材料組織/偏析解析で得られた凝固組織形状をもとに液相の流れ解析を行う。具体的には、液相線温度や偏析による凝固完了温度、１次デンドライトアーム、２次デンドライトアーム、偏析による残留液相の領域幅の情報をインプットとして、ダルシー流れ則をもとに凝固組織間に流れる液相の挙動（図８の（２）および（３）に示す液相流れ）を解析する。
【００３７】
Ａ６の微細き裂解析では、Ａ３の材料組織/偏析解析で得られた偏析による最終凝固温度およびミクロ偏析部の形状と、Ａ４の変形/応力解析で得られた変形/応力と、Ａ５の液相流れ解析で得られた液相流れ挙動を用いて、固相と液相界面のキャビティ/微細き裂解析（図８の（３）に示す微細きれつの解析）を行い、凝固割れ感受性を算出する。具体的には、Ａ３の材料組織/偏析解析で得られた凝固完了温度や、１次デンドライトアーム，２次デンドライトアーム，偏析による残留液相の領域幅などのミクロ偏析部の形状、Ａ４の変形/応力解析によって得られた固液共存領域の変形挙動と応力状態、Ａ５の液相流れ解析で得られた凝固組織間の液相流れ挙動の情報をもとに、液相圧力低下解析法を用いて未凝固の液相が凝固組織間を流れながら凝固する際に発生する組織内圧力低下から固液共存のき裂発生を予測し、また、Young-Laplaceの関係式を用いて応力と凝固した固相と未凝固の液相間の接着力である界面エネルギーを比較し、その大小によってき裂進展を予測することで凝固割れの発生確率を計算する。凝固割れ発生確率は、固相と残留液相間の界面エネルギー（接着力）に対して凝固収縮による大きな変形/応力が大きいほど発生確率が大きくなる。
【００３８】
このようにＡ１〜Ａ６の解析を連携して行うことにより、凝固割れの発生確率が得られ、現状の溶接プロセス条件のまま溶接工程を進めた場合に溶接金属部２内に発生する凝固割れの位置および発生確率の結果が出力される。
【００３９】
凝固割れ感受性評価部２８で、凝固割れ発生確率が予め定めた凝固割れ発生確率以上か否か判断される。
【００４０】
凝固割れ発生確率が予め定めた凝固割れ発生確率以上になった場合、すなわち、凝固割れが発生すると認められる場合、入熱条件および/または拘束条件を変えた場合の溶接金属部の凝固割れ解析を並列で実施し、凝固割れを低減または防止できる入熱条件または拘束条件を見出す逆解析（凝固割れ防止逆解析）を行うようにする。具体的には、凝固割れが発生すると認められる場合、入熱量、送り速度およびひずみ量を増加および減少させた場合の溶接凝固割れ解析を並列で実施する。そして、凝固割れ防止逆解析部２９において、応答局面法などで得られた溶接凝固割れに及ぼす入熱量、送り速度およびひずみ量を整理し、凝固割れ発生確率が低下する場合の入熱量、送り速度およびひずみ量を見出す。また、凝固割れ防止逆解析部２９では、凝固割れ発生確率が低下または防止される場合の入熱量、送り速度およびひずみ量のときの温度分布およびひずみ分布も併せて出力される。
【００４１】
凝固割れ防止逆解析で求められた入熱条件および/または拘束条件は、溶接入熱制御装置１１および/または溶接ひずみ制御装置８へ出力され、溶接の入熱および/または母材へのひずみ負荷が制御される。
【００４２】
凝固割れ感受性評価で、凝固割れが発生しないと判断された場合、あらかじめ定められた周期で次の凝固割れ解析を行い凝固割れ感受性評価を行う。この周期は、例えば、0.01〜0.001秒で行う。この周期は、高速度カメラのレート（fps）が対応できる（一般に10000fps：0.0001秒）ものである。
【００４３】
溶接入熱制御装置１１は、凝固割れ防止逆解析部２９で見出された凝固割れを低減または防止できる入熱条件を実現するように、入熱量（電流、電圧）およびトーチ送り速度を制御する信号を溶接トーチ７に出力する。これにより、凝固割れ発生を防止するような温度分布が実現される。
【００４４】
また、溶接ひずみ制御装置８は、凝固割れ防止逆解析部２９で見出された凝固割れを低減または防止できる拘束条件を実現するように、母材へのひずみ負荷量を調節する縦ひずみ拘束冶具３、横ひずみ拘束冶具４へ制御指令を与える。これにより、凝固割れ発生を防止するようなひずみ分布が実現される。
【００４５】
なお、高速温度ひずみ測定装置６で観察されたデンドライトの成長方向が母材１の板厚方向に対し垂直かつ幅方向に水平であれば横ひずみ拘束冶具４を用いて母材１を幅方向に縮めるように移動させる（母材１に圧縮ひずみ方向のひずみ負荷が与えられる。）。
【００４６】
また、高速温度ひずみ測定装置６で観察されたデンドライトの成長方向が母材１の板厚方向に対し平行かつ幅方向に垂直であれば縦ひずみ拘束冶具３を用いて母材１を板厚方向に縮めるように移動させる（母材１に圧縮ひずみ方向のひずみ負荷が与えられる。）。
【００４７】
本実施例によれば、溶接プロセス条件と、測定した溶接部表面の温度及びひずみとに基づき、溶接部の凝固割れを解析し、凝固割れを低減または防止できる入熱条件または拘束条件を見出し、見出した入熱条件または拘束条件に基づき、溶接の入熱または母材へのひずみ負荷を制御しているので、材料や製品形状が変化する度に溶融溶接時の凝固割れを低減または防止するような施工方法に関する事前検討を必要とすることなく、任意の材料および任意の製品形状の溶接工程時に溶接凝固割れを低減または防止して溶接を行うことが可能となる。
【００４８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【符号の説明】
【００４９】
１…母材、２…溶接金属部、３…縦ひずみ拘束冶具、４…横ひずみ拘束冶具、６…高速温度ひずみ測定装置、７…溶接トーチ、８…溶接ひずみ制御装置、９…ワイヤ送給装置、１０…凝固割れ解析システム、１１…溶接入熱制御装置、１２…温度計、１３…高速度カメラ、１４…高倍率レンズ、１５…モニターディスプレイ、２０…材料物性データベース、２１…材料物性値解析部、２２…溶接熱源モデル、２３…溶接伝熱解析部、２４…材料組織／偏析解析部、２５…変形／応力解析部、…２６液相流れ解析部、２７…微細き裂解析部、２８…凝固割れ感受性評価部、２９…凝固割れ防止解析部。
【図１】
0006012855.tif 000002
【図２】
0006012855.tif 000003
【図３】
0006012855.tif 000004
【図４】
0006012855.tif 000005
【図５】
0006012855.tif 000006
【図６】
0006012855.tif 000007
【図７】
0006012855.tif 000008
【図８】
0006012855.tif 000009